(57)【要約】【課題】引張弾性率と耐折れ性を向上させた導電性エンドレスベルトを提供する。【解決手段】樹脂成分として、熱可塑性ポリアルキレンテレフタレート樹脂と、熱可塑性ポリエステル系エラストマーと、を含み、添加剤として、カルボジイミド化合物と、導電剤と、を含み、前記熱可塑性ポリアルキレンテレフタレート樹脂の含有量が、前記樹脂成分１００質量部中、５５質量部以上であり、前記カルボジイミド化合物が、カルボジイミド基を２０個以上有する脂肪族カルボジイミド化合物であることを特徴とする、導電性エンドレスベルトである。【選択図】図１
2019003139.tif 000002
【特許請求の範囲】
【請求項１】
樹脂成分として、熱可塑性ポリアルキレンテレフタレート樹脂と、熱可塑性ポリエステル系エラストマーと、を含み、
添加剤として、カルボジイミド化合物と、導電剤と、を含み、
前記熱可塑性ポリアルキレンテレフタレート樹脂の含有量が、前記樹脂成分１００質量部中、５５質量部以上であり、
前記カルボジイミド化合物が、カルボジイミド基を２０個以上有する脂肪族カルボジイミド化合物であることを特徴とする、導電性エンドレスベルト。
【請求項２】
前記熱可塑性ポリアルキレンテレフタレート樹脂の含有量が、前記樹脂成分１００質量部中、５５〜７５質量部である、請求項１に記載の導電性エンドレスベルト。
【発明の詳細な説明】
【技術分野】
【０００１】
本発明は、導電性エンドレスベルトに関するものである。
【背景技術】
【０００２】
従来、複写機、ファクシミリ、レーザービームプリンタ（ＬＢＰ）等の電子写真方式の画像形成装置の転写部材として、導電性エンドレスベルトが用いられており、該導電性エンドレスベルトにおいては、屈曲耐久性等の観点から、熱可塑性ポリアルキレンテレフタレート樹脂等のポリエステル系樹脂が使用されている。しかしながら、導電性エンドレスベルトの材料として、熱可塑性ポリアルキレンテレフタレート樹脂等のポリエステル系樹脂を用いた場合、加熱成形時に加水分解によって樹脂の分子量が低下してしまい、導電性エンドレスベルトの耐折れ性を十分に確保できないことがある。
これに対し、加水分解による樹脂の分子量の低下を抑制するために、特開２００５−２７４７５１号公報（下記特許文献１）に記載のように、熱可塑性ポリアルキレンテレフタレート樹脂等のポリエステル系樹脂を含む導電性エンドレスベルト用材料に、カルボジイミド化合物を添加することが知られている。
また、特開２００７−４７７７２号公報（下記特許文献２）には、屈曲耐久性や耐セット性に優れた導電性エンドレスベルトとして、熱可塑性ポリエステル系エラストマーと、カルボジイミド化合物とを含む樹脂材料を用いた導電性エンドレスベルトが開示されており、また、該導電性エンドレスベルト用材料に、更に、熱可塑性ポリアルキレンテレフタレート樹脂等の熱可塑性ポリエステル系樹脂を含ませることで、高弾性のエンドレスベルトとすることができることが教示されている。
【先行技術文献】
【特許文献】
【０００３】
【特許文献１】特開２００５−２７４７５１号公報
【特許文献２】特開２００７−４７７７２号公報
【発明の概要】
【発明が解決しようとする課題】
【０００４】
しかしながら、本発明者が、検討したところ、上記特許文献１に開示の導電性エンドレスベルトは、耐折れ性が十分でなく、改善の余地があることが分かった。また、上記特許文献２に開示の導電性エンドレスベルトは、引張弾性率が低く、該導電性エンドレスベルトを画像形成装置に組み込んだ際、導電性エンドレスベルトが伸長して、画像形成装置の他の構成部材と干渉してしまうことが有ることが分かった。
【０００５】
そこで、本発明は、上記従来技術の問題を解決し、引張弾性率と耐折れ性を向上させた導電性エンドレスベルトを提供することを課題とする。
【課題を解決するための手段】
【０００６】
上記課題を解決する本発明の要旨構成は、以下の通りである。
【０００７】
本発明の導電性エンドレスベルトは、樹脂成分として、熱可塑性ポリアルキレンテレフタレート樹脂と、熱可塑性ポリエステル系エラストマーと、を含み、
添加剤として、カルボジイミド化合物と、導電剤と、を含み、
前記熱可塑性ポリアルキレンテレフタレート樹脂の含有量が、前記樹脂成分１００質量部中、５５質量部以上であり、
前記カルボジイミド化合物が、カルボジイミド基を２０個以上有する脂肪族カルボジイミド化合物であることを特徴とする。
かかる本発明の導電性エンドレスベルトは、引張弾性率と耐折れ性が向上している。
【０００８】
本発明の導電性エンドレスベルトの好適例においては、前記熱可塑性ポリアルキレンテレフタレート樹脂の含有量が、前記樹脂成分１００質量部中、５５〜７５質量部である。この場合、導電性エンドレスベルトの耐折れ性を更に向上させることができる。
【発明の効果】
【０００９】
本発明によれば、引張弾性率と耐折れ性を向上させた導電性エンドレスベルトを提供することができる。
【図面の簡単な説明】
【００１０】
【図１】本発明の導電性エンドレスベルトを転写搬送ベルトとして用いたタンデム方式による画像形成装置を示す概略図である。
【図２】本発明の導電性エンドレスベルトを中間転写部材として用いた中間転写方式による画像形成装置を示す概略図である。
【図３】本発明の導電性エンドレスベルトをタンデム中間転写部材として用いたタンデム中間転写方式による画像形成装置を示す概略図である。
【発明を実施するための形態】
【００１１】
＜導電性エンドレスベルト＞
以下に、本発明の導電性エンドレスベルトを、その実施形態に基づき、詳細に例示説明する。
【００１２】
本発明の導電性エンドレスベルトは、樹脂成分として、熱可塑性ポリアルキレンテレフタレート樹脂と、熱可塑性ポリエステル系エラストマーと、を含み、添加剤として、カルボジイミド化合物と、導電剤と、を含み、前記熱可塑性ポリアルキレンテレフタレート樹脂の含有量が、前記樹脂成分１００質量部中、５５質量部以上であり、前記カルボジイミド化合物が、カルボジイミド基を２０個以上有する脂肪族カルボジイミド化合物であることを特徴とする。
【００１３】
本発明の導電性エンドレスベルトは、樹脂成分として、熱可塑性ポリアルキレンテレフタレート樹脂と、熱可塑性ポリエステル系エラストマーと、を含み、該熱可塑性ポリアルキレンテレフタレート樹脂の含有量が、樹脂成分１００質量部中、５５質量部以上であり、剛性の高い熱可塑性ポリアルキレンテレフタレート樹脂の含有量が多いため、引張弾性率が向上している。
また、本発明の導電性エンドレスベルトは、添加剤として、カルボジイミド基を２０個以上有する脂肪族カルボジイミド化合物を含み、該カルボジイミド化合物が従来よりも多くのカルボジイミド基を有するため、加熱成形時に熱可塑性ポリアルキレンテレフタレート樹脂が加水分解しても、生成したカルボキシル基とカルボジイミド基との反応が速やかに起こり、架橋により、加水分解によって切断された分子を繋ぎ合わせ、樹脂成分の分子量の低下を抑制できる。そして、樹脂成分の分子量の低下を抑制できるため、本発明の導電性エンドレスベルトは、耐折れ性も向上している。
【００１４】
本発明の導電性エンドレスベルトは、樹脂成分として、熱可塑性ポリアルキレンテレフタレート樹脂を含む。該熱可塑性ポリアルキレンテレフタレート樹脂としては、具体的には、ポリブチレンテレフタレート（ＰＢＴ）樹脂、ポリエチレンテレフタレート（ＰＥＴ）樹脂が挙げられ、これらの中でも、ポリブチレンテレフタレート（ＰＢＴ）樹脂が好ましい。これら熱可塑性ポリアルキレンテレフタレート樹脂は、１種単独で用いても、２種以上を混合して用いてもよい。また、これら熱可塑性ポリアルキレンテレフタレート樹脂は、市販されており、容易に入手できる。
【００１５】
前記熱可塑性ポリアルキレンテレフタレート樹脂の含有量は、前記樹脂成分１００質量部中、５５質量部以上であり、５５〜７５質量部の範囲が好ましい。熱可塑性ポリアルキレンテレフタレート樹脂の含有量が、樹脂成分１００質量部中、５５質量部未満では、導電性エンドレスベルトの引張弾性率を十分に向上させることができない。一方、熱可塑性ポリアルキレンテレフタレート樹脂の含有量が、樹脂成分１００質量部中、７５質量部以下であれば、導電性エンドレスベルトの耐折れ性を更に向上させることができる。
【００１６】
本発明の導電性エンドレスベルトは、樹脂成分として、熱可塑性ポリエステル系エラストマーを含む。該熱可塑性ポリエステル系エラストマーとしては、例えば、ハードセグメント及びソフトセグメントにポリエステルを用いたポリエステル−ポリエステル型のもの、ハードセグメントにポリエステル、ソフトセグメントにポリエーテルを用いたポリエステル−ポリエーテル型のもの等を用いることができる。なお、熱可塑性ポリエステル系エラストマーのハードセグメントとしては、例えば、ポリブチレンテレフタレート（ＰＢＴ）樹脂、ポリエチレンテレフタレート（ＰＥＴ）樹脂、グリコール変性ポリエチレンテレフタレート（ＰＥＴＧ）樹脂等の熱可塑性ポリアルキレンテレフタレート樹脂や、ポリエチレンナフタレート（ＰＥＮ）樹脂、ポリブチレンナフタレート（ＰＢＮ）樹脂等の熱可塑性ポリアルキレンナフタレート樹脂が挙げられ、ソフトセグメントとしては、例えば、脂肪族ポリエーテル、脂肪族ポリエステル等が挙げられる。これら熱可塑性ポリエステル系エラストマーは、１種単独でも、２種以上を混合して用いてもよい。
【００１７】
前記熱可塑性ポリエステル系エラストマーの含有量は、前記樹脂成分１００質量部中、４５質量部以下であり、５〜４５質量部の範囲が好ましく、２５〜４５質量部の範囲が更に好ましい。熱可塑性ポリエステル系エラストマーの含有量が、樹脂成分１００質量部中、４５質量部を超えると、導電性エンドレスベルトの引張弾性率を十分に向上させることができない。一方、熱可塑性ポリエステル系エラストマーの含有量が、樹脂成分１００質量部中、５質量部以上であれば、導電性エンドレスベルトの耐折れ性を更に向上させることができ、２５質量部以上であれば、導電性エンドレスベルトの耐折れ性をより一層向上させることができる。
【００１８】
本発明の導電性エンドレスベルトは、樹脂成分として、上述した熱可塑性ポリアルキレンテレフタレート樹脂及び熱可塑性ポリエステル系エラストマー以外の樹脂を含んでもよい。かかる樹脂としては、熱可塑性ポリアルキレンナフタレート樹脂や、スチレン系、ポリオレフィン系、ポリ塩化ビニル系、ポリウレタン系の熱可塑性エラストマー等が挙げられる。
【００１９】
本発明の導電性エンドレスベルトは、添加剤として、カルボジイミド化合物を含み、該カルボジイミド化合物が、カルボジイミド基を２０個以上有する脂肪族カルボジイミド化合物であることを特徴とする。ここで、脂肪族カルボジイミド化合物は、例えば、下記式：
−Ｎ＝Ｃ＝Ｎ−Ｒ１−
（式中、Ｒ１は脂肪族化合物由来の２価の有機基である）で表される繰り返し単位を主要構成単位とする化合物である。
【００２０】
前記脂肪族カルボジイミド化合物は、例えば、熱可塑性ポリアルキレンテレフタレート樹脂の加水分解によって生じたカルボキシル基と、下記反応式：
【化１】
2019003139.tif 000003
（式中、Ｒ１は脂肪族化合物由来の２価の有機基であり、Ｒ２は熱可塑性ポリアルキレンテレフタレート樹脂由来の１価の有機基である）のように反応し、カルボジイミド基とカルボキシル基とが反応して再架橋するため、樹脂成分の分子量の低下を抑制できる。
なお、カルボジイミド化合物としては、脂肪族カルボジイミド化合物の他に、芳香族カルボジイミド化合物も知られているが、芳香族カルボジイミド化合物を使用した場合、耐折れ性の向上効果が小さく、また、再架橋が不十分で、引張弾性率が低下してしまう。
【００２１】
前記脂肪族カルボジイミド化合物は、例えば、有機ポリイソシアネートを、イソシアネート基のカルボジイミド化反応を促進する触媒の存在下で反応させることにより合成することもできるが、市販されており、容易に入手できる。
なお、合成原料として使用する有機ポリイソシアネートとしては、へキサメチレンジイソシアネート、シクロヘキサン−１，４−ジイソシアネート、イソホロンジイソシアネート、ジシクロヘキシルメタン−４，４’−ジイソシアネート、メチルシクロヘキサンジイソシアネート等の脂肪族ポリイソシアネートが挙げられ、また、触媒としては、３−メチル−１−フェニル−２−ホスホレン−１−オキシド、３−メチル−１−フェニル−２−ホスホレン−１−オキシド、１−エチル−２−ホスホレン−１−オキシド、３−メチル−２−ホスホレン−１−オキシド、チタン酸テトラブチル等が挙げられる。
前記カルボジイミド化合物は、１種単独で用いてもよいし、２種以上を組み合わせて用いてもよい。
【００２２】
前記カルボジイミド化合物の添加量は、前記樹脂成分１００質量部に対し、０．０５〜３０質量部の範囲が好ましく、０．１〜５質量部の範囲が更に好ましく、０．３〜３質量部の範囲がより一層好ましい。カルボジイミド化合物の添加量をこの範囲内とすることで、導電性エンドレスベルトの耐折れ性が更に向上する。
【００２３】
本発明の導電性エンドレスベルトは、添加剤として、導電剤を含む。ここで、導電剤としては、電子導電剤、イオン導電剤等が挙げられる。
前記電子導電剤としては、例えば、ケッチェンブラック、アセチレンブラック等の導電性カーボン、ＳＡＦ，ＩＳＡＦ，ＨＡＦ，ＦＥＦ，ＧＰＦ，ＳＲＦ，ＦＴ，ＭＴ等のゴム用カーボンブラック、酸化処理等を施したカラー（インク）用カーボン、熱分解カーボン、天然グラファイト、人造グラファイト、アンチモンドープ酸化錫、酸化チタン、酸化亜鉛、ニッケル，銅，銀，ゲルマニウム等の金属、ポリアニリン，ポリピロール，ポリアセチレン等の導電性ポリマー、カーボンウィスカー，黒鉛ウィスカー，炭化チタンウィスカー，導電性チタン酸カリウムウィスカー，導電性チタン酸バリウムウィスカー，導電性酸化チタンウィスカー，導電性酸化亜鉛ウィスカー等の導電性ウィスカー等が挙げられる。
前記イオン導電剤としては、例えば、テトラエチルアンモニウム，テトラブチルアンモニウム，ドデシルトリメチルアンモニウム，ヘキサデシルトリメチルアンモニウム，オクタデシルトリメチルアンモニウム，ベンジルトリメチルアンモニウム，変性脂肪酸ジメチルエチルアンモニウム等の四級アンモニウムの過塩素酸塩，塩素酸塩，塩酸塩，臭素酸塩，ヨウ素酸塩，ホウフッ化水素酸塩，硫酸塩，アルキル硫酸塩，カルボン酸塩，スルホン酸塩等、リチウム，ナトリウム，カリウム等のアルカリ金属の過塩素酸塩，塩素酸塩，塩酸塩，臭素酸塩，ヨウ素酸塩，ホウフッ化水素酸塩，トリフルオロメチル硫酸塩，スルホン酸塩等、カルシウム，マグネシウム等のアルカリ土類金属の過塩素酸塩，塩素酸塩，塩酸塩，臭素酸塩，ヨウ素酸塩，ホウフッ化水素酸塩，トリフルオロメチル硫酸塩，スルホン酸塩等が挙げられる。
前記導電剤は、１種単独で用いてもよいし、２種以上を組み合わせて用いてもよい。
【００２４】
前記導電剤の添加量は、目的とするエンドレスベルトの導電性に応じて、適宜調整できるが、例えば、導電剤が電子導電剤の場合、該電子導電剤の添加量は、樹脂成分１００質量部に対して、好ましくは１〜１００質量部、より好ましくは１〜８０質量部、より一層好ましくは５〜５０質量部であり、また、導電剤がイオン導電剤の場合、該イオン導電剤の添加量は、樹脂成分１００質量部に対して、好ましくは０．０１〜１０質量部、より好ましくは０．０５〜５質量部である。また、特には、導電剤としてカーボンブラックを用いる場合は、該カーボンブラックを、前記樹脂成分１００質量部に対し、５〜３０質量部添加することが好ましい。
【００２５】
本発明の導電性エンドレスベルトは、添加剤として、上述したカルボジイミド化合物及び導電剤以外の添加剤を含んでもよい。かかる添加剤としては、例えば、各種充填材、カップリング剤、酸化防止剤、滑剤、表面処理剤、顔料、紫外線吸収剤、帯電防止剤、分散剤、中和剤、発泡剤、架橋剤、着色剤等が挙げられる。
【００２６】
本発明の導電性エンドレスベルトは、樹脂成分としての、熱可塑性ポリアルキレンテレフタレート樹脂及び熱可塑性ポリエステル系エラストマーと、添加剤としての、カルボジイミド化合物及び導電剤と、を混合し、所望に応じて、他の樹脂成分及び添加剤を更に配合して、樹脂組成物を調製し、例えば、該樹脂組成物を所望の形状に加熱成形することで製造できる。
ここで、樹脂組成物の調製には、二軸混練機等を使用できる。また、加熱成形の方法としては、押出し成形等を採用できる。
【００２７】
本発明の導電性エンドレスベルトは、引張弾性率が２，０００ＭＰａ以上であることが好ましい。引張弾性率が２，０００ＭＰａ以上であれば、導電性エンドレスベルトを画像形成装置に組み込んだ際、導電性エンドレスベルトが伸長して、画像形成装置の他の構成部材と干渉してしまうのを十分に抑制できる。
【００２８】
＜画像形成装置＞
次に、本発明の導電性エンドレスベルトを組み込んだ画像形成装置の一実施形態を説明する。
本発明の導電性エンドレスベルトは、図１に示すタンデム方式による画像形成装置や、図２に示す中間転写方式による画像形成装置や、図３に示すタンデム中間転写方式による画像形成装置等に用いることができる。
【００２９】
図１は、タンデム方式の画像形成装置の印字部構成例であり、本発明の導電性エンドレスベルトは、転写搬送ベルト１０として用いることができる。図１においては、感光体ドラム１、帯電ローラ２、現像ローラ３、現像ブレード４、トナー供給ローラ５及びクリーニングブレード６で構成する印字ユニットを、イエローＹ、マゼンタＭ、シアンＣ、ブラックＢの各トナーに対応して４個並べており、駆動ローラ（駆動部材）９により循環駆動されて転写搬送ベルト１０で搬送した用紙上に、トナーを順次転写し、カラー画像を形成する。転写搬送ベルトの帯電及び除電は、それぞれ帯電ローラ７及び除電ローラ８で行う。また、用紙をベルトへ吸着させるための用紙帯電には、吸着ローラ（図示せず）が使用される。これらの対応により、オゾンの発生を抑えることができる。吸着ローラでは、用紙を搬送路から転写搬送ベルトに乗せるとともに、転写搬送ベルトへの静電吸着を行う。また、転写後の用紙分離は、転写電圧を低くすることにより用紙と転写搬送ベルトの吸着力を弱くして、曲率分離のみで行うことができる。
【００３０】
図２は、中間転写方式による画像形成装置の印字部構成例であり、本発明の導電性エンドレスベルトは、中間転写部材２０として用いることができる。図２中、１１はドラム状の感光体であり、図中矢印方向に回転するようになっている。この感光体ドラム１１は、一次帯電器１２によって帯電され、次いで画像露光１３により露光部分の帯電が消去され、第１の色成分に対応した静電潜像がこの感光体ドラム１１上に形成され、さらに静電潜像が現像器４１により第１色のマゼンタトナーＭで現像され、第１色のマゼンタトナー画像が感光体ドラム１１上に形成される。次いで、このトナー画像が、駆動ローラ（駆動部材）３０により循環駆動されて感光体ドラム１１と接触しながら循環回転する中間転写部材２０に転写される。この場合、感光体ドラム１１から中間転写部材２０への転写は、感光体ドラム１１と中間転写部材２０とのニップ部において、中間転写部材２０に電源６１から印加される一次転写バイアスにより行われる。この中間転写部材２０に第１色のマゼンタトナー画像が転写された後、前記感光体ドラム１１はその表面がクリーニング装置１４により清掃され、感光体ドラム１１の１回転目の現像転写操作が完了する。以降、感光体ドラム１１が３回転し、各周回ごとに現像器４２，４３，４４を順次用いて、第２色のシアントナー画像、第３色のイエロートナー画像、第４色のブラックトナー画像が順次感光体ドラム１１上に形成され、これが周回ごとに中間転写部材２０に重畳転写され、目的のカラー画像に対応した合成カラートナー画像が中間転写部材２０上に形成される。なお、図２の装置にあっては、感光体ドラム１１の周回ごとに現像器４１，４２，４３，４４が順次入れ替わってマゼンタトナーＭ、シアントナーＣ、イエロートナーＹ、ブラックトナーＢによる現像が順次行われるようになっている。
【００３１】
次に、前記合成カラートナー画像が形成された中間転写部材２０に転写ローラ２５が当接し、そのニップ部に給紙カセット１９から紙等の記録媒体２６が給送される。これと同時に二次転写バイアスが電源２９から転写ローラ２５に印加され、中間転写部材２０から記録媒体２６上に合成カラートナー画像が転写されて加熱定着され、最終画像となる。合成カラートナー画像を記録媒体２６へと転写した後の中間転写部材２０は、表面の転写残留トナーがクリーニング装置３５により除去され、初期状態に戻り、次の画像形成に備えるようになっている。なお、中間転写部材２０を回転させる駆動ローラまたは駆動ギアには適宜電源６１から電圧を印加することができ、この場合の電圧は直流のみの印加または直流に交流を重量する印加など、印加条件は適時選択することができる。
【００３２】
図３は、タンデム方式と中間転写方式とを組み合わせたタンデム中間転写方式の印字部構成例であり、本発明の導電性エンドレスベルトは、タンデム中間転写部材５０として用いることができる。感光体ドラム５２ａ，５２ｂ，５２ｃ，５２ｄ上の静電潜像をそれぞれイエロー、マゼンタ、シアン、ブラックにより現像する第１現像部５４ａ、第２現像部５４ｂ、第３現像部５４ｃ、第４現像部５４ｄが、タンデム中間転写部材５０に沿って順次配置されており、このタンデム中間転写部材５０を図中の矢印方向に循環駆動させて、各現像部５４ａ，５４ｂ，５４ｃ，５４ｄの感光体ドラム５２ａ，５２ｂ，５２ｃ，５２ｄ上に形成された４色のトナー像を順次転写することにより、このタンデム中間転写部材５０上にカラーのトナー像を形成し、このトナー像を紙等の記録媒体５３上に転写することにより、プリントアウトを行う。符号５５は、タンデム中間転写部材５０を循環駆動するための駆動ローラ若しくはテンションローラを示し、符号５６は記録媒体送りローラ、符号５７は記録媒体送り装置、符号５８は記録媒体上の画像を加熱等により定着させる定着装置を示す。また、符号５９はタンデム中間転写部材５０に電圧を印加する電源装置（電圧印加手段）を示し、この電源装置５９は、トナー像を、感光体ドラム５２ａ，５２ｂ，５２ｃ，５２ｄから上記タンデム中間転写部材５０に転写する場合と、タンデム中間転写部材５０から記録媒体５３上に転写する場合とで、印加する電圧の正負を反転させることができるようになっている。
【００３３】
このように、本発明によれば、図１〜図３に示される転写搬送ベルト１０、中間転写部材２０、タンデム中間転写部材５０等として用いることができる導電性エンドレスベルトとして、十分な引張弾性率と耐折れ性を付与することができる。
【実施例】
【００３４】
以下に、実施例を挙げて本発明を更に詳しく説明するが、本発明は下記の実施例に何ら限定されるものではない。
【００３５】
表１に示す各配合成分を二軸混練機により溶融混練して、得られた混練物を環状ダイスを用いて押出し成形することにより、内径２２０ｍｍ、厚さ１００μｍ、幅２５０ｍｍの寸法を有する導電性エンドレスベルトを作製した。得られた各導電性エンドレスベルトに対し、以下の手順に従い耐折れ性（耐折れ回数）と、引張弾性率を測定評価した。結果を表１に示す。
【００３６】
＜耐折れ性（耐折れ回数）＞
各ベルトから長さ１００ｍｍ、幅１５ｍｍの試験片を切り出し、東洋精機（株）製のＭＩＴ耐揉疲労試験機を用いて、折り曲げ速度１７５回／ｍｉｎ、回転角度１３５度、引張荷重１４．７Ｎ（１．５ｋｇｆ）の条件で耐折り曲げ回数を測定した。
【００３７】
耐折り曲げ回数が２０，０００回以上の場合を合格（○）、２０，０００回未満の場合を不合格（×）と判定した。
【００３８】
＜引張弾性率の測定＞
以下に示す条件にて、引張弾性率の測定を行った。
装置：（株）島津製作所製、引張試験機  ＥＺ  ｔｅｓｔ（解析ソフト：Ｔｒａｐｐｅｚｉｕｍ）
サンプル：短冊形状（長さ１００ｍｍ×幅１０ｍｍ×標準厚み１００μｍ）
引張速度：５ｍｍ／ｓｅｃ
データサンプリング間隔：１００ｍｍｓｅｃ
測定方法：０．５〜０．６％伸度での傾き（記載ある場合はＪＩＳに記載の接線法）
測定環境：室温（２３±３℃、５５±１０％ＲＨ）
【００３９】
引張弾性率が２，０００ＭＰａ以上の場合を合格（○）、２，０００ＭＰａ未満の場合を不合格（×）と判定した。
【００４０】
【表１】
2019003139.tif 000004
【００４１】
＊１  熱可塑性ポリアルキレンテレフタレート樹脂：  ポリブチレンテレフタレート（ＰＢＴ）、ポリプラスチック社製、「ジュラネックス８００ＦＰ」
＊２  熱可塑性ポリエステル系エラストマー：  東洋紡社製、「ペルプレンＥ−４５０Ｂ」
＊３  脂肪族カルボジイミド化合物Ａ：  日清紡ケミカル社製、「カルボジライトＨＭＶ−８ＣＡ」、カルボジイミド当量＝２４８、分子量＝４０２０、１分子当りのカルボジイミド基数＝１６個
＊４  脂肪族カルボジイミド化合物Ｂ：  日清紡ケミカル社製、「カルボジライトＨＭＶ−１５ＣＡ」、カルボジイミド当量＝２６２、分子量＝５２３７、１分子当りのカルボジイミド基数＝２０個
＊５  芳香族カルボジイミド化合物Ｃ：  ラインケミー社製、「スタバクゾールＰ１００」、カルボジイミド当量＝３３０、１分子当りのカルボジイミド基数＝３２個
＊６  導電剤：  カーボンブラック、デンカ社製、「デンカブラック」
【００４２】
表１の実施例１〜４の結果から、本発明に従う導電性エンドレスベルトは、耐折れ性に優れ、引張弾性率も高いことが分かる。
一方、比較例２の結果から、熱可塑性ポリアルキレンテレフタレート樹脂の含有量が、樹脂成分１００質量部中、５５質量部未満では、引張弾性率が低くなることが分かる。
また、比較例３の結果から、カルボジイミド化合物が芳香族カルボジイミド化合物であると、耐折れ性が実施例に比べて低くなり、また、引張弾性率も低くなることが分かる。
また、比較例４の結果から、カルボジイミド化合物のカルボジイミド基が２０個未満であると、耐折れ性が実施例に比べて低くなることが分かる。
【産業上の利用可能性】
【００４３】
本発明の導電性エンドレスベルトは、画像形成装置の転写部材として用いることができる。
【符号の説明】
【００４４】
１，１１，５２ａ，５２ｂ，５２ｃ，５２ｄ：感光体ドラム、  ２，７：帯電ローラ、  ３：現像ローラ、  ４：現像ブレード、  ５：トナー供給ローラ、  ６：クリーニングブレード、  ８：除電ローラ、  ９，３０，５５：駆動ローラ（駆動部材）、  １０：転写搬送ベルト、  １２：一次帯電器、  １３：画像露光、  １４，３５：クリーニング装置、  １９：給紙カセット、  ２０：中間転写部材、  ２５：転写ローラ、  ２６，５３：記録媒体、  ２９，６１：電源、  ４１，４２，４３，４４：現像器、  ５０：タンデム中間転写部材、  ５４ａ：第１現像部、  ５４ｂ：第２現像部、  ５４ｃ：第３現像部、  ５４ｄ：第４現像部、  ５６：記録媒体送りローラ、  ５７：記録媒体送り装置、  ５８：定着装置、  ５９：電源装置（電圧印加手段）
【図１】
2019003139.tif 000005
【図２】
2019003139.tif 000006
【図３】
2019003139.tif 000007